(57)【要約】      （修正有）【課題】高温での熱履歴を長時間に亘って受けても、輝度低下の小さい化合物及びそれを青色画素部に含有してなるカラーフィルタの提供。【解決手段】式（Ｉ）で表される化合物。2014019771.tif 000013〔式中、Ｒ１〜Ｒ５は同一でも異なっていても良い水素原子、炭素原子数１〜８のアルキル基、もしくはフェニル基、Ｘ−は、（Ｐ２ＭｏｙＷ１８−ｙＯ６２）６−／６で表され、ｙ＝０〜３であり、Ｙ−は（ＳｉＭｏｚＷ１２−ｚＯ４０）４−／４で表され、ｚ＝０〜３であり、ａ、ｂは、０＜ａ＜１、ｂ＝１−ａである。〕【選択図】なし【特許請求の範囲】
【請求項１】
下記一般式（Ｉ）で表される化合物。
【化１】
2014019771.tif 000011
〔但し、一般式（Ｉ）中、Ｒ１、Ｒ２、Ｒ３、Ｒ４、Ｒ５は同一でも異なっていても良い水素原子、炭素原子数１〜８のアルキル基、もしくはフェニル基、Ｘ−は、（Ｐ２ＭｏｙＷ１８−ｙＯ６２）６−／６で表され、ｙ＝０，１，２または３の整数であり、Ｙ−は（ＳｉＭｏｚＷ１２−ｚＯ４０）４−／４で表され、ｚ＝０，１，２または３の整数であり、ａ、ｂは、０＜ａ＜１、ｂ＝１−ａであるヘテロポリオキソメタレートアニオン。〕
【請求項２】
前記化合物１００部に対して、酸化防止剤を０．１〜１０部含有する請求項１記載の組成物。
【請求項３】
酸化防止剤が、フェノール系酸化防止剤である請求項２記載の組成物。
【請求項４】
（Ｐ２ＭｏｙＷ１８−ｙＯ６２）６−／６で表され、ｙ＝０，１，２または３の整数であるヘテロポリオキソメタレートアニオンＸ−と（ＳｉＭｏｚＷ１２−ｚＯ４０）４−／４で表され、ｚ＝０，１，２または３の整数であるヘテロポリオキソメタレートアニオンＹ−とをあらかじめ混合した後、下記一般式（ＩＩ）で示される塩基性トリアリールメタン染料とレーキ化する請求項１記載の化合物の製造方法。
【化２】
2014019771.tif 000012
〔但し、一般式（ＩＩ）中、Ｒ１、Ｒ２、Ｒ３、Ｒ４、Ｒ５は同一でも異なっていても良い水素原子、炭素原子数１〜８のアルキル基、もしくはフェニル基、Ａｎ−は、ｎ価のアニオンを表し、ｎは任意の自然数を表す。〕
【請求項５】
請求項１記載の化合物を、青色画素部に含有するカラーフィルタ。
【請求項６】
請求項２または３いずれかの組成物を、青色画素部に含有するカラーフィルタ。
【請求項７】
請求項４記載の製造方法で得られた化合物を、青色画素部に含有するカラーフィルタ。
【発明の詳細な説明】
【技術分野】
【０００１】
本発明は、例えば、着色剤として用いた際に、高温における熱履歴があっても輝度低下の少ない着色物を提供できるトリアリールメタン系化合物およびそれからなる組成物、その製造方法及びそれを青色画素部に含有してなるカラーフィルタに関する。
【背景技術】
【０００２】
液晶表示装置等のカラーフィルタは、赤色画素部（Ｒ）、緑色画素部（Ｇ）及び青色画素部（Ｂ）を有する。これらの各画素部は、いずれも有機顔料が分散した合成樹脂の薄膜が基板上に設けられた構造であり、有機顔料としては、赤、緑及び青の各色の有機顔料が用いられている。
これら画素部のうち、青色画素部を形成するための青色有機顔料としては、一般に、ε型銅フタロシアニン顔料（Ｃ．Ｉ．ピグメントブルー１５：６）が用いられており、必要に応じて調色のために、これに紫色有機顔料のジオキサジンバイオレット顔料（Ｃ．Ｉ．ピグメントバイオレット２３）が少量併用されている。
【０００３】
カラーフィルタを作成する際の有機顔料は、従来の汎用用途とは全く異なる特性、具体的には、液晶表示装置等の表示画面がより明るくなる様にする（高輝度化）等の要求がある。しかしながら、ε型銅フタロシアニン顔料にジオキサジンバイオレット顔料を併用したのでは、高輝度が達成できないことから、特に青色画素部（Ｂ）に用いる有機顔料には、高輝度化がとりわけ要求されている。
【０００４】
この様な高輝度化に対応するために、輝度の点においてはε型銅フタロシアニン顔料より優れた、Ｃ．Ｉ．ピグメントブルー１の様なトリアリールメタン顔料をカラーフィルタの青色画素部に用いることが最近検討されてきている（特許文献１〜２）。
【０００５】
また、下記式（ＩＩＩ）で表される様に、トリアリールメタン顔料は、塩基性トリアリールメタン染料であるＣ．Ｉ．ベーシックブルー７を、リンモリブデン酸やリンタングステンモリブデン酸の様なコンプレックスアシッドでレーキ化して得られる。こうして得られたトリアリールメタン顔料は、カチオンの対イオンＸ−が（Ｐ２ＭｏｙＷ１８−ｙＯ６２）６−／６であるとされている。 
【０００６】
【化１】
2014019771.tif 000002
【０００７】
〔但し、一般式（ＩＩＩ）中、Ｒ１、Ｒ２、Ｒ３およびＲ４は同一でも異なっていても良い水素原子、炭素原子数１〜３のアルキル基、もしくはフェニル基、Ｘ−は、（Ｐ２ＭｏｙＷ１８−ｙＯ６２）６−／６で表され、ｙ＝１，２または３の整数であるヘテロポリオキソメタレートアニオンである。〕（特許文献３）
同様に、下記式（ＩＶ）で表される様にカチオンの対イオンがＸ−が、（ＳｉＭｏＷ１２Ｏ４０）４−／４であるとされている。
【０００８】
【化２】
2014019771.tif 000003
【０００９】
〔但し、一般式（ＩＶ）中、Ｒ１、Ｒ２、Ｒ３およびＲ４は同一でも異なっていても良い水素原子、炭素原子数１〜３のアルキル基、もしくはフェニル基、Ｘ−は、（ＳｉＭｏＷ１１Ｏ４０）４−／４で表されるヘテロポリオキソメタレートアニオンである。〕（特許文献４）
【００１０】
しかしながら、上記した様な化合物は、液晶パネル作成時の熱履歴により、輝度の低下、色相の変化を起こし、耐熱性に劣るという欠点があった。
【先行技術文献】
【特許文献】
【００１１】
【特許文献１】特開２００１−８１３４８公報
【特許文献２】特開２０１０−８３９１２公報
【特許文献３】ＷＯ２０１２０３９４１６公報
【特許文献４】ＷＯ２０１２０３９４１７公報
【発明の開示】
【発明が解決しようとする課題】
【００１２】
本発明が解決しようとする課題は、高温における熱履歴があっても輝度低下の少ない着色物を提供できる。例えば、カラーフィルタの青色画素部の調製に用いた際に、高輝度で、高温においても長時間に亘って輝度に優れた液晶表示が可能となる液晶表示装置等を提供できる化合物及びこれを青色画素部に含有してなるカラーフィルタを提供することにある。
【課題を解決するための手段】
【００１３】
本発明者らは、前記実状に鑑みて鋭意検討した結果、特定の２種類のレーキアニオン種を同時にレーキ化したトリアリールメタン系化合物が、パネル作成時にかかる熱履歴の下でもカラーフィルタとしての性能である輝度が高く、着色物の耐熱性を顕著に改善できることを見出した。さらに、このトリアリールメタン系化合物と少量の酸化防止剤、とりわけフェノール系酸化防止剤を使用することで、従来のＣ．Ｉ．ピグメントブルー１に酸化防止剤を併用した場合よりも、熱履歴後の輝度が高く、着色物の耐熱性を顕著に改善できることを見い出し、本発明を完成するに至った。
【００１４】
即ち、本発明は下記一般式（Ｉ）で表される化合物。
【００１５】
【化３】
2014019771.tif 000004
〔但し、一般式（Ｉ）中、Ｒ１、Ｒ２、Ｒ３、Ｒ４、Ｒ５は同一でも異なっていても良い水素原子、炭素原子数１〜８のアルキル基、もしくはフェニル基、Ｘ−は、（Ｐ２ＭｏｙＷ１８−ｙＯ６２）６−／６で表され、ｙ＝０，１，２または３の整数であり、Ｙ−は（ＳｉＭｏｚＷ１２−ｚＯ４０）４−／４で表され、ｚ＝０，１，２または３の整数であり、ａ、ｂは、０＜ａ＜１、ｂ＝１−ａであるヘテロポリオキソメタレートアニオン。〕
および上記化合物１００部に対して酸化防止剤を０．１〜１０部含有する組成物を提供する。
【００１６】
また本発明は、上記化合物およびそれからなる組成物を青色画素部に含有するカラーフィルタを提供する。
【発明の効果】
【００１７】
本発明の化合物は、一般式（Ｉ）で表される特定の２種類のレーキアニオン種を同時に塩基性トリアリールメタン染料とレーキ化した化合物であり、各々のヘテロポリオキソメタレートアニオンであるＸ−またはＹ−をそれぞれ単独で塩基性トリアリールメタン染料とレーキ化して得られる各々の化合物に比べ、熱履歴の下でもカラーフィルタとしての性能である輝度が高く、着色物の耐熱性を顕著に改善できること、しかも公知のＣ．Ｉ．ピグメントブルー１５：６とＣ．Ｉ．ピグメントバイレット２３を併用する場合と比べても、熱履歴の下でも輝度の低下が顕著に少ないという格別な技術的効果を奏する。
また、一般式（Ｉ）で表される化合物１００部に対して酸化防止剤が０．１〜１０部含有する組成物は、酸化防止剤を添加しない系と比べると更に、耐熱性に優れており、長時間に亘りより明るい画像表示が可能な液晶表示装置等を提供できるという格別顕著な技術的効果も奏する。
【００１８】
トリアリールメタン系化合物とは、トリアリールメタン構造をカチオン部分に有する化合物の総称である。トリアリールメタン系化合物は、例えば、公知慣用のトリアリールメタン染料を、多塩基酸でレーキ化することで調製することが出来る。こうして得られた化合物は、水溶性である染料から、水不溶性の顔料となる。
【００１９】
化合物のアニオン部分としては、公知慣用の多塩基酸アニオンが挙げられる。中でも、カチオン部分の構造に由来する化合物としての色相が変化し難い、無機多塩基酸アニオンが好適に用いられる。この様な無機多塩基酸としては、例えば、リンモリブデン酸やリンタングステンモリブデン酸等のコンプレックスアシッドを用いることが出来る。
【００２０】
本発明で用いられる特定の化合物（Ａ）は、Ｃ．Ｉ．ピグメントブルー１に比べてより耐熱性に優れる点で好ましい。好適な化合物としては、下記一般式（Ｉ）で表される化合物が挙げられる。
【００２１】
【化４】
2014019771.tif 000005
〔但し、一般式（Ｉ）中、Ｒ１、Ｒ２、Ｒ３、Ｒ４、Ｒ５は同一でも異なっていても良い水素原子、炭素原子数１〜８のアルキル基、もしくはフェニル基、Ｘ−は、（Ｐ２ＭｏｙＷ１８−ｙＯ６２）６−／６で表され、ｙ＝０，１，２または３の整数であり、Ｙ−は（ＳｉＭｏｚＷ１２−ｚＯ４０）４−／４で表され、ｚ＝０，１，２または３の整数であり、ａ、ｂは、０＜ａ＜１、ｂ＝１−ａであるヘテロポリオキソメタレートアニオン。〕
【００２２】
また、本発明の化合物（Ａ）は、特定の２種類のレーキアニオン種である（Ｐ２ＭｏｙＷ１８−ｙＯ６２）６−／６で表され、ｙ＝０，１，２または３の整数であるヘテロポリオキソメタレートアニオン及び、（ＳｉＭｏｚＷ１２−ｚＯ４０）４−／４で表され、ｚ＝０，１，２または３の整数であるヘテロポリオキソメタレートアニオンを予め混合し、２種類のヘテロポリオキソメタレートアニオンを同時に下記一般式（ＩＩ）で表せる塩基性トリアリールメタン染料とレーキ化した化合物であり、各々のヘテロポリオキメタレートアニオンをそれぞれ単独でレーキ化して得られる各々の化合物およびそれらの単なる混合物と違い、高温における熱履歴の下でもカラーフィルタとしての性能である輝度が高く、着色物の耐熱性を顕著に改善できることを見出した。
【００２３】
【化５】
2014019771.tif 000006
〔但し、一般式（ＩＩ）中、Ｒ１、Ｒ２、Ｒ３、Ｒ４、Ｒ５は同一でも異なっていても良い水素原子、炭素原子数１〜８のアルキル基、もしくはフェニル基、Ａｎ−は、ｎ価のアニオンを表し、ｎは任意の自然数を表す。〕
【００２４】
化合物（Ａ）は、２種類のヘテロポリオキソメタレートアニオンを予め合わせて溶媒に溶解することで混合し、この溶液を用いてカチオンである塩基性トリアリールメタン染料をレーキ化し合成されるため、分子レベルで混合されたドーソン型およびケギン型のヘテロポリオキソメタレートアニオンとトリアリールメタンカチオンとの複雑なコンプレックスを形成している。
【００２５】
したがって、化合物（Ａ）の化合物粒子内では、分子サイズの異なる２種類のヘテロポリオキソメタレートアニオンがトリアリールメタンカチオンの対アニオンとして共存しており、大きなサイズのドーソン型ヘテロポリオキソメタレートアニオンの間隙を埋めるように、小さなサイズのケギン型ヘテロポリオキソメタレートアニオンが存在する。このことは、Ｘ線回折スペクトルの測定により、各々単一のヘテロポリオキソメタレートアニオンでレーキ化した化合物のブラッグ角以外の角度に回折ピークが見られることから、単なる混合物ではなく、スタッキングの異なる化合物であることが示唆されている。
これらより、化合物（Ａ）の化合物粒子の結晶性は、単一のヘテロポリオキソメタレートアニオンでレーキ化した化合物よりも向上し、高温における熱履歴を受けても高輝度を維持する化合物となった。
【００２６】
さらに、ドーソン型ヘテロポリオキソメタレートアニオンは、高温の熱履歴を受けても高輝度を維持すること、ケギン型ヘテロポリオキソメタレートアニオンは、同様な熱履歴を受けても色差が小さいというメリットがあり、本発明の化合物はこれらの良い点を合わせ持つことが判明した。
【００２７】
また、化合物（Ａ）において、２種類のヘテロポリオキソメタレートアニオンをレーキ化して得ることができるが、それぞれのヘテロポリオキソメタレートアニオンの配合比としては、Ｘ−／Ｙ−＝０．９６６／０．０３４〜０．０７３／０．９２７のモル比率が熱履歴の下でも輝度低下が少なく好ましい。中でも、Ｘ−／Ｙ−＝０．８９５／０．１０５〜０．２０９／０．７９１のモル比率の配合比がさらに好ましい。
【００２８】
好ましいカチオン部分は、例えば、窒素原子上のＲ１、Ｒ２およびＲ３がエチル基かつＲ４、Ｒ５が水素原子である場合〔ビクトリアピュアブルーＢＯ（ベーシックブルー７）に相当〕、窒素原子上のＲ１およびＲ２がいずれもメチル基かつＲ３がフェニル基でありＲ４、Ｒ５が水素原子である場合〔ビクトリアブルーＢ（ベーシックブルー２６）に相当〕、窒素原子上のＲ１およびＲ２がいずれもメチル基かつＲ３がエチル基でありＲ４、Ｒ５が水素原子である場合〔ビクトリアブルーＲ（ベーシックブルー１１）に相当〕、窒素原子上のＲ１、Ｒ２およびＲ３がいずれもメチル基かつＲ４がフェニル基、Ｒ５が水素原子である場合〔ビクトリアブルー４Ｒ（ベーシックブルー８）に相当〕、窒素原子上のＲ１、Ｒ２およびＲ３がエチル基かつＲ４が水素原子であり、Ｒ５がメチル基である場合が挙げられる。カッコ内はカチオン部分の構造が同一である、対応する染料を指す。
【００２９】
化合物（Ａ）は、上記した通り、市販のトリアリールメタン染料と、上記ヘテロポリ酸またはヘテロポリオキソメタレートアルカリ金属塩とを反応させることで容易に製造することが出来る。アニオンが塩化物イオンの上記染料を用いかつヘテロポリ酸を用いる場合には、脱塩化水素反応により、アニオンが塩化物イオンの上記染料を用いかつヘテロポリオキソメタレート金属塩を用いる場合には、脱アルカリ金属塩化物反応により、塩置換することで製造することが出来る。
【００３０】
上記ヘテロポリ酸を用いる脱塩化水素反応に比べて、ヘテロポリ酸をいったんヘテロポリオキソメタレートアルカリ金属塩としてから脱アルカリ金属塩化物反応を行う方が、塩置換を確実に行うことが出来、より収率高く化合物が得られるばかりでなく、副生成物がより少ない純度の高い化合物が得られるので好ましい。勿論、ヘテロポリオキソメタレートアルカリ金属塩は、再結晶等により精製してから用いることも出来る。
【００３１】
染料由来のカチオンは、一価であることから、アニオン源である、ヘテロポリ酸またはヘテロポリオキソメタレートアルカリ金属塩の使用量は、それらのイオン価に応じて、等モル数となる様に仕込んで上記反応を行うことが好ましい。
【００３２】
本発明で用いる化合物は、ヘテロポリ酸でレーキ化（水不溶化）する工程を含むので（或いはヘテロポリ酸でレーキ化（水不溶化）されているので）、製造工程中または製造後の何らかの工程で水を用いる場合、より確実な反応を行ったり、得られた化合物のレーキ構造が破壊されないようにするには、例えば、精製水、イオン交換水、純水等のような、金属イオンやハロゲンイオンの含有率が極力少ない水を用いることが好ましい。
【００３３】
勿論、こうして得られる特定の化合物（Ａ）自体としても、酸化防止剤（Ｂ）を用いた際の効果をより高めるために、遊離イオンが少ない、純度の高い化合物（Ａ）であることが好ましい。また、本発明の化合物をカラーフィルタ用途に用いる場合、使用する化合物（Ａ）は、一次粒子の平均粒子径が０．０１〜０．３０μｍの化合物であることが好ましい。
【００３４】
本発明における一次粒子の平均粒子径とは、透過型電子顕微鏡ＪＥＭ−２０１０（日本電子株式会社製）で視野内の粒子を撮影し、二次元画像上の、凝集体を構成する本発明の化合物（Ａ）の一次粒子の５０個につき、その長い方の径（長径）を各々求め、それを平均した値である。この際、試料である本発明の化合物（Ａ）は、これを溶媒に超音波分散させてから顕微鏡で撮影する。また、透過型電子顕微鏡の代わりに走査型電子顕微鏡を使用してもよい。
【００３５】
本発明における酸化防止剤（Ｂ）とは、酸化劣化を防止する添加剤の総称であり、熱による酸化劣化を防止するもの（狭義の酸化防止剤）と、光（主に紫外線）による酸化劣化を防止するもの（狭義には、光安定剤と呼ばれる）とが包含される。
【００３６】
この様な酸化防止剤（Ｂ）は、ラジカルを捕捉し自動酸化の防止作用（ラジカル連鎖防止作用）を有するものと、ハイドロパーオキサイド（過酸化物）を無害なものに分解する作用（過酸化物分解作用）を有するものとがあり、前者は一次酸化防止剤、後者は二次酸化防止剤と呼ばれる。これら両方の作用を兼備した、一次二次両用酸化防止剤も知られている。一次酸化防止剤としては、例えば、フェノール系（ヒンダードフェノール系を含む）やアミン系（ヒンダードアミン系を含む）の各酸化防止剤が、二次酸化防止剤としては、例えば、硫黄系やリン系の各酸化防止剤が典型的なものである。
【００３７】
フェノール系酸化防止剤は、酸化防止に大変有用であるが、酸化されるとキノン化合物となり、着色する問題を有する。そのため、フェノール系酸化防止剤とリン系酸化防止剤や硫黄系酸化防止剤と組み合わせると大変有効である。
【００３８】
アミン系酸化防止剤は、ヒンダードアミン系と芳香族アミン系がある。ヒンダードアミン系は、熱酸化防止作用はそれほど強くないが、光酸化防止作用は強力である。通常、フェノール系酸化防止剤より酸化防止効果は高いことが知られている。
【００３９】
硫黄系酸化防止剤は、パーオキサイド分解剤、自動酸化を抑制する作用を有する。パーオキシラジカルを補足することで、フェノール系酸化防止剤の再生作用も有することが知られている。
【００４０】
リン系酸化防止剤は、パーオキサイドの分解能やラジカルと直接反応して安定化する作用を有する。また自動酸化を受けやすいが、フェノール系酸化防止剤と併用される場合が多い。
【００４１】
前記フェノール系酸化防止剤としては、例えば、ブチルヒドロキシアニソール、２，６−ジ−ｔｅｒｔ−ブチル−４−エチルフェノール、ステアリル−β−（３,５−ジ−ｔｅｒｔ−ブチル−４−ヒドロキシフェニル）プロピオネート、２，２’−メチレンビス（４−メチル−６−ｔｅｒｔ−ブチルフェノール）、２,２’−メチレンビス（４−エチル−６−ｔｅｒｔ−ブチルフェノール）、Ｎ，Ｎ’−ヘキサメチレンビス（３,５−ジ−ｔｅｒｔ−ブチル−４−ヒドロキシ−ヒドロシンナマミド）、４，４’−ブチリデンビス（３−メチル−６−ｔｅｒｔ−ブチルフェノール）、３，９−ビス［２−［３−（３−ｔｅｒｔ−ブチル−４−ヒドロキシ−５−メチルフェニル）プロピオニロキシ］−１，１−ジメチルエチル］−２，４，８，１０−テトラオキサスピロ［５，５］−ウンデカン、１,１,３−トリス（２−メチル−４−ヒドロキシ−５−ｔｅｒｔ−ブチルフェニル）ブタン、１,３,５−トリメチル−２,４,６−トリス（３,５−ジ−ｔｅｒｔ−ブチル−４−ヒドロキシベンジル）ベンゼン、テトラキス［メチレン−３−（３，５−ジ−ｔｅｒｔ−ブチル−４−ヒドロキシフェニル）プロピオネート］メタン、トリエチレングリコール-ビス［３−（３−ｔｅｒｔｅｒｔ−ブチル−５−メチル−４−ヒドロキシフェニル)プロピオネート］、１，６−ヘキサンジオール−ビス［３−（３，５−ジ−ｔｅｒｔ−ブチル−４−ヒドロキシフェニル）プロピオネート］、２，４−ビス−（ｎ−オクチルチオ）−６−（４−ヒドロキシ−３，５−ジ−ｔ−ブチルアニリノ）−１，３，５−トリアジン、２，２−チオ−ジエチレンビス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル)プロピオネート、Ｎ，Ｎ’−ヘキサメチレンビス（３，５−ジ−ｔｅｒｔ−ブチル−４−ヒドロキシヒドロシンナマミド)、３，５−ジ−ｔｅｒｔ−ブチル−４−ヒドロキシベンジルフォスフォネート-ジエチルエステル、１，３，５−トリメチル−２，４，６−トリス（３，５−ジ−ｔｅｒｔ-ブチル−４−ヒドロキシベンジル）ベンゼン、トリス−(３,５−ジ−ｔｅｒｔ−ブチル−４−ヒドロキシベンジル)イソシアヌレイト、６−［３−（３−ｔｅｒｔ−ブチル−４−ヒドロキシ−５−メチルフェニル）プロポキシ］−２，４，８，１０−テトラ−ｔｅｒｔ−ブチルベンズ［ｄ，ｆ］［１．３．２］ジオキサホスフェピン、２−ｔｅｒｔ−ブチル−６−（３−ｔｅｒｔ−ブチル−２−ヒドロキシ−５−メチルベンジル）−４−メチルフェニルアクリレート、２−［１−（２−ヒドロキシ−３，５−ジ−ｔｅｒｔ−ペンチルフェニル）エチル］−４，６−ジ−ｔｅｒｔ−ペンチルフェニルアクリレート、２，６−ジ−ｔｅｒｔ−ブチル−４−メチルフェノール、４，４’−チオビス（６−ｔｅｒｔ−ブチル−ｍ−クレゾール）、オクチル−３，５−ジ−ｔｅｒｔ−ブチル−４−ヒドロキシ−ヒドロ肉桂酸、２，４−ジメチル−６−（１−メチルペンタデシル）フェノール、３，５−ジ−ｔｅｒｔ−ブチル−４−ヒドロキシベンジルホスホン酸ジエチル、カルシウムビス［３，５−ジ（ｔｅｒｔ−ブチル）−４−ヒドロキシベンジル（エトキシ）ホスフィナート］、２，４−ビス(オクチルチオメチル)−６−メチルフェノール、ヒドロキノン、アルキル化ジフェニルアミン、オクチル化ジフェニルアミン、ＤＬ-α-トコフェロール等が挙げられる。
【００４２】
前記アミン系酸化防止剤としては、例えば、フェニル−β−ナフチルアミン、α−ナフチルアミン、Ｎ，Ｎ’−ジ−ｓｅｃ−ブチル−ｐ−フェニレンジアミン、フェノチアジン、Ｎ，Ｎ’−ジフェニル−ｐ−フェニレンジアミン、ビス（オクタデシル）ヒドロキシアミン、２−（２−ヒドロキシ−５−メチルフェニル)ベンゾトリアゾール、２−（２Ｈ−ベンゾトリアゾール−２−イル）−４，６−ビス（１−メチル−１−フェニルエチル)フェノール、２−（２Ｈ−ベンゾトリアゾール−２−イル）−４，６−ジ−ｔｅｒｔ−ブチルフェノール、２−（５−クロロ−２−ベンゾトリアゾリル）−６−ｔｅｒｔ−ブチル−ｐ−クレゾール、２−（３，５−ジ−ｔｅｒｔ−ブチル−２−ヒドロキシフェニル）−５−クロロベンゾトリアゾール、２−（３，５−ジ−ｔｅｒｔ−アミル−２−ヒドロキシフェニル）ベンゾトリ アゾール、２−（２−ヒドロキシ−５−ｔｅｒｔ−オクチルフェニル)ベンゾトリアゾール、メチル−３−［３−ｔｅｒｔ−ブチル−５−（２Ｈ−ベンゾトリアゾール−２−イル）−４−ヒドロキシフェニル］プロピオネート−ポリエチレングリコール（分子量約３００）との縮合物、ヒドロキシフェニルベンゾトリアゾール誘導体、２−［２−ヒドロキシ−３−（４，５，６，７−テトラヒドロ−１，３−ジオキソ−１Ｈ−イソインドール−２−イルメチル）−５−メチルフェニル］−２Ｈ−ベンゾトリアゾール、２−（４，６−ジフェニル−１，３，５−トリアジン−２−イル）−５−（ヘキシル）オキシフェノール、２−ヒドロキシ−４−ｎ−オクチルオキシベンゾフェノン、３，５−ジ−ｔｅｒｔ−ブチル−４−ヒドロキシ安息香酸−２，４−ジ−ｔｅｒｔ−ブチルフェニル、１，６−ヘキサメチレンビス（Ｎ，Ｎ−ジメチルセミカルバジド）、１，１，１’，１’−テトラメチル−４，４’−（メチレン−ジ−ｐ−フェニレン）ジセミカルバジド、Ｎ，Ｎ−ジメチルホルムアミド等が挙げられる。
前記アミン系酸化防止剤の中でも、特にヒンダードアミン系光安定剤としては、例えば、セバシン酸ビス（１，２，２，６，６−ペンタメチル−４−ピペリジル）、１，２，３，４−ブタンテトラカルボン酸テトラキス（１，２，２，６，６−ペンタメチル−４−ピペリジニル）、１，２，３，４−ブタンテトラカルボン酸テトラキス（２，２，６，６−テトラメチル−４−ピペリジル）、１，２，３，４−ブタンテトラカルボン酸１，２，３−トリス（２，２，６，６−テトラメチル−４−ピペリジニル）４−トリデシル、メタクリル酸１，２，２，６，６−ペンタメチル−４−ピペリジル、メタクリル酸２，２，６，６−テトラメチル−４−ピペリジル、２，２，６，６−テトラメチル−４−ピペリジルステアレート、Ｎ，Ｎ’−ビス（３−アミノプロピル)エチレンジアミン−２，４−ビス［Ｎ−ブチル−Ｎ−（１，２，２，６，６−ペンタメチル−４−ピペリジル）アミノ］−６−クロロ−１，３，５−トリアジン縮合物、ジブチルアミン１，３，５−トリアジン・Ｎ，Ｎ−ビス（２，２，６，６−テトラメチル−４−ピペリジル−１，６−ヘキサメチレンジアミン・Ｎ−（２，２，６，６−テトラメチル−４−ピペリジル)ブチルアミンの重縮合物、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］、コハク酸ジメチル−１−（２−ヒドロキシエチル）−４−ヒドロキシ−２，２，６，６−テトラメチルピペリジン重縮合物、デカン二酸ビス［２，２，６，６−テトラメチル−１−（オクチル オキシ）ピペリジン−４−イル］、２−［［３，５−ビス（１，１−ジメチルエチル）−４−ヒドロキシフェニル］メチル］−２−ブチルプロパン二酸ビス［１，２，２，６，６−ペンタメチル−４−ピペリジニル］ 等が挙げられる。
【００４３】
前記硫黄系酸化防止剤としては、例えば、ジラウリル３，３’−チオジプロピオネート、ジステアリルチオジプロピオネート、ラウリルステアリルチオジプロピオネート、ジミリスチル３，３’−チオジプロピオネート、ジステアリルβ，β’−チオジプロピオネート、２−メルカプトベンゾイミダゾール、ジラウリルサルファイド、ビス［３−（ドデシルチオ）プロピオン酸］２，２−ビス［［３−（ドデシルチオ）−１−オキソプロピルオキシ］メチル）−１，３−プロパンジイル、３，３’ −チオビスプロピオン酸ジトリデシル等が挙げられる。
【００４４】
前記リン系酸化防止剤としては、例えば、亜リン酸トリフェニル、オクタデシルフォスファイト、亜リン酸 トリイソデシル、トリラウリルトリチオフォスファイト、トリノニルフェニルフォスファイト、３，９−ビス（４−ノニルフェノキシ）−２，４，８，１０−テトラオキサ−３，９−ジホスファスピロ［５．５］ウンデカン、３，９−ビス(オクタデシルオキシ)−２，４，８，１０−テトラオキサ−３，９−ジホスファスピロ［５．５］ウンデカン、３，９−ビス（２，６−ジ−ｔｅｒｔ−ブチル−４−メチルフェノキシ）−２，４，８，１０−テトラオキサ−３，９−ジホスファスピロ［５．５］ウンデカン、２，２’−メチレンビス（４，６−ジ−ｔｅｒｔ−ブチル−１−フェニルオキシ）（２−エチルヘキシルオキシ）ホスホラス、トリス（２，４−ジ−ｔｅｒｔ−ブチルフェノキシ）ホスフィン、亜リン酸トリス（４−ノニルフェニル）、４，４’−イソプロピリデンジフェノールＣ１２−１５アルコールホスフィット、亜リン酸ジフェニル（２−エチルヘキシル）、ジフェニルイソデシルホスファイト、３，９−ビス（２，４−ジ−ｔｅｒｔ−ブチルフェノキシ）−２，４，８，１０−テトラオキサ−３，９−ジホスファスピロ［５．５］ウンデカン等が挙げられる。
【００４５】
これら酸化防止剤（Ｂ）は、単独で用いることも出来るし、二種以上を併用することも出来る。
【００４６】
酸化防止剤（Ｂ）は、予め前記化合物（Ａ）と混合してから、後記する被着色媒体に加えても良いし、予め混合せずにそれぞれを被着色媒体に加えても良い。なお前記化合物（Ａ）と酸化防止剤（Ｂ）と混合して組成物とするに当たっては、少なくともこれらの一方を溶液または分散液としてから、両者を混合する様にすることで、両者とも固体の状態で混合する場合に比べれば、より均一に混合された組成物を得ることが出来る。
【００４７】
化合物（Ａ）と、酸化防止剤（Ｂ）を液媒体に溶解または分散させた溶液や分散液とを混合した後、液媒体を除去することで、より均一に化合物（Ａ）と酸化防止剤（Ｂ）とが混合した顔料組成物を調製することもできる。この混合は、攪拌下に行なうことが好ましい。化合物（Ａ）と、酸化防止剤（Ｂ）水分散体とを、必要ならば加熱しながら混合攪拌することで、より確実に化合物（Ａ）の表面に吸着させることができる。また、加圧加熱を行なうことで、単なる加熱の場合の化合物（Ａ）粒子の表面への酸化防止剤（Ｂ）の吸着のみならず、化合物（Ａ）粒子の細孔の様な空隙部分への酸化防止剤（Ｂ）分子の浸透を促進することができ、より吸着の効果が高まる。
【００４８】
このとき、液媒体として上記した様に水を用いる様にすると、液媒体として有機溶媒を用いて前記混合を行う場合に比べて、化合物（Ａ）自体の結晶形状等の変化が少なく、色相変化を小さくすることが出来る。
【００４９】
本発明では、化合物（Ａ）と酸化防止剤（Ｂ）の質量基準での割合は、通常、化合物（Ａ）１００部当たり、酸化防止剤（Ｂ）不揮発分０．１〜１０部となる様に、中でも、０．１〜５部とすることが好ましい。
【００５０】
化合物（Ａ）と酸化防止剤（Ｂ）の溶液や分散液とを混合して、酸化防止剤（Ｂ）を化合物（Ａ）に吸着させた後の乾燥としては、任意の乾燥方法が採用できるが、高温の熱履歴がかからない乾燥方法である、スプレードライ乾燥や凍結乾燥等を採用することが好ましい。乾燥後の粉砕は、比表面積を大きくしたり一次粒子の平均粒子径を小さくするための操作ではなく、ランプ状等のとなった際に顔料を解して粉末化するために行うものであり、例えば、乳鉢、ハンマーミル、ディスクミル、ピンミル、ジェットミル等による粉砕等が挙げられる。こうして、化合物（Ａ）と酸化防止剤（Ｂ）とを含有する組成物を主成分として含む乾燥粉末が得られる。
【００５１】
本発明者等の知見によれば、カラーフィルタ用途においては、公知のＣ．Ｉ．ピグメントブルー１５：６とＣ．Ｉ．ピグメントバイレット２３の顔料組成物やＣ．Ｉ．ピグメントブルー１は、酸化防止剤の添加前後において、輝度の耐熱性の改良効果が極めて小さいが、特定化合物（Ａ）は、酸化防止剤の添加前後における、輝度の耐熱性の改良効果が特異的であり、前者化合物に酸化防止剤を添加した場合からは予測不能なほど、それが大きいことがわかっている。これは、特定化合物（Ａ）が、カチオンと特定アニオンとからなっている特異的な構造を有していることで、高温の熱履歴に基づく退色が生起しやすいところ、その退色機構に酸化防止剤（Ｂ）が効果的に作用し、退色を抑制するからと推察される。
【００５２】
化合物（Ａ）と酸化防止剤（Ｂ）とからなる組成物を調製するに当たっては、化合物（Ａ）と酸化防止剤（Ｂ）とを、より強く確実の密接させるために、例えば、（メタ）アクリル樹脂、ポリエステル樹脂、ポリウレタン樹脂等の各種の皮膜形成性樹脂を少量併用することも出来る。
【００５３】
本発明の化合物およびそれからなる組成物は、公知慣用の用途にいずれも使用できるが、特に一次粒子の平均粒子径が０．０１〜０．１０μｍであると、顔料凝集も比較的弱く、着色すべき合成樹脂等の被着色媒体への分散性がより良好となる。
【００５４】
本発明の化合物およびそれからなる組成物は、カラーフィルタ青色画素部に使用する場合においては、カラーフィルタ用感光性組成物への顔料分散が容易であり、カラーフィルタ用感光性組成物を硬化する際に多用される３６５ｎｍにおける遮光性は低下し、レジストの光硬化感度の低下がなく、現像時の膜へりやパターン流れも起こり難くなるので好ましい。近年要求されている鮮明度と明度とのいずれもが高いカラーフィルタ青色画素部がより簡便に得られる。
【００５５】
本発明の化合物およびそれからなる組成物の一次粒子は、更に縦横のアスペクト比が１〜３であると、各用途分野において粘度特性が向上し、流動性がより高くなる。アスペクト比を求めるには、まず、一次粒子の平均粒子径を求める場合と同様に、透過型電子顕微鏡または走査型電子顕微鏡で視野内の粒子を撮影する。そして、二次元画像上の、凝集体を構成する一次粒子の５０個につき長い方の径（長径）と、短い方の径（短径）の平均値を求め、これらの値を用いて算出する。
【００５６】
本発明の化合物およびそれからなる組成物を、少なくともカラーフィルタの青色画素部に含有させることで、本発明のカラーフィルタを得ることが出来る。カラーフィルタ分野においては、従来の印刷インキや塗料の様な汎用用途とは異なり、彩度値の取扱いが大変厳密であり、極僅か彩度値の向上させるのにも困難を伴うが、本発明の化合物およびそれからなる組成物をカラーフィルタの調製に用いることにより、色純度が向上しより広いＲＧＢ色再現域の液晶表示装置が得られる。
【００５７】
化合物（Ａ）を含有する本発明の顔料組成物は、カラーフィルタの青色画素部を得る場合に、特段に紫色顔料を調色のために併用する必要がないため、３８０〜７８０ｎｍの全域における光透過率の低下も最小限に防止できる。特に、より高い着色力を有するため、同等の色濃度であれば、より少ない使用量で良いため、さらに透過率を上げることも出来、有利である。
【００５８】
本発明の化合物およびそれからなる組成物は、それだけをそのままカラーフィルタの青色画素部の製造に用いることが出来るが、必要ならば、経済性を考慮して、Ｃ．Ｉ．ピグメントブルー１５：６やＣ．Ｉ．ピグメントバイオレット２３の様な、公知慣用の青色や紫色の、顔料や顔料誘導体を併用しても良い。
【００５９】
本発明の化合物およびそれからなる組成物は、公知の方法でカラーフィルタの青色画素部のパターンの形成に用いることが出来る。例えば、本発明の化合物およびそれからなる組成物と、分散剤と、熱硬化性樹脂バインダと、有機溶剤とを含有する、カラーフィルタの画素部を形成するためのインクジェット記録用インクを調製することも出来るが、典型的には、本発明の化合物およびそれからなる組成物と、感光性樹脂とを必須成分として含ませることで、カラーフィルタ青色画素部用感光性組成物を得ることが出来る。
【００６０】
カラーフィルタの製造方法としては、例えば、本発明の化合物およびそれからなる組成物を感光性樹脂からなる分散媒に分散させた後、スピンコート法、ロールコート法、インクジェット法等でガラス等の透明基板上に塗布し、ついでこの塗布膜に対して、フォトマスクを介して紫外線によるパターン露光を行った後、未露光部分を溶剤等で洗浄して緑色パターンを得る、フォトリソグラフィーと呼ばれる方法が挙げられる。
【００６１】
その他、電着法、転写法、ミセル電解法、ＰＶＥＤ（Ｐｈｏｔｏｖｏｌｔａｉｃ Ｅｌｅｃｔｒｏｄｅｐｏｓｉｔｉｏｎ）法の方法で青色画素部のパターンを形成して、カラーフィルタを製造してもよい。なお、赤色画素部のパターンおよび緑色画素部のパターンも公知の顔料を使用して、同様の方法で形成できる。本発明の化合物およびそれからなる組成物は、熱履歴、光履歴を受けても輝度低下の少ないため、例えば、ベーキングを工程に含む様なカラーフィルタの製造方法においては、極めて有用である。
【００６２】
本発明の化合物およびそれからなる組成物は、従来公知の方法でカラーフィルタ画素部の形成に使用することができる。本発明の化合物およびそれからなる組成物の分散方法で代表的な方法としては、フォトリソグラフィー法であり、これは、後記する感光性組成物を、カラーフィルタ用の透明基板のブラックマトリックスを設けた側の面に塗布、加熱乾燥（プリベーク）した後、フォトマスクを介して紫外線を照射することでパターン露光を行って、画素部に対応する箇所の感光性化合物を硬化させた後、未露光部分を現像液で現像し、非画素部を除去して画素部を透明基板に固着させる方法である。この方法では、感光性組成物の硬化着色皮膜からなる画素部が透明基板上に形成される。
【００６３】
カラーフィルタ青色画素部用感光性組成物を調製するには、例えば、本発明の化合物およびそれからなる組成物と、感光性樹脂と、光重合開始剤と、前記樹脂を溶解する有機溶剤とを必須成分として混合する。その製造方法としては、本発明の化合物およびそれからなる組成物と有機溶剤と必要に応じて分散剤を用いて分散液を調製してから、そこに感光性樹脂等を加えて調製する方法が一般的である。
【００６４】
必要に応じて用いる分散剤としては、例えばビックケミー社のディスパービック（Ｄｉｓｐｅｒｂｙｋ登録商標）１３０、ディスパービック１６１、ディスパービック１６２、ディスパービック１６３、ディスパービック１７０、エフカ社のエフカ４６、エフカ４７等が挙げられる。また、レベリング剤、カップリング剤、カチオン系の界面活性剤なども併せて使用可能である。
【００６５】
有機溶剤としては、例えばトルエンやキシレン、メトキシベンゼン等の芳香族系溶剤、酢酸エチルや酢酸ブチル、プロピレングリコールモノメチルエーテルアセテート、プロピレングリコールモノエチルエーテルアセテート等の酢酸エステル系溶剤、エトキシエチルプロピオネート等のプロピオネート系溶剤、メタノール、エタノール等のアルコール系溶剤、ブチルセロソルブ、プロピレングリコールモノメチルエーテル、ジエチレングリコールエチルエーテル、ジエチレングリコールジメチルエーテル等のエーテル系溶剤、メチルエチルケトン、メチルイソブチルケトン、シクロヘキサノン等のケトン系溶剤、ヘキサン等の脂肪族炭化水素系溶剤、Ｎ，Ｎ−ジメチルホルムアミド、γ−ブチロラクタム、Ｎ−メチル−２−ピロリドン、アニリン、ピリジン等の窒素化合物系溶剤、γ−ブチロラクトン等のラクトン系溶剤、カルバミン酸メチルとカルバミン酸エチルの４８：５２の混合物のようなカルバミン酸エステル、水等がある。有機溶剤としては、特にプロピオネート系、アルコール系、エーテル系、ケトン系、窒素化合物系、ラクトン系、水等の極性溶媒で水可溶のものが適している。
【００６６】
本発明の化合物およびそれからなる組成物１００質量部当たり、３００〜１０００質量部の有機溶剤と、必要に応じて０〜１００質量部の分散剤及び／又は０〜２０質量部の青色顔料誘導体とを、均一となる様に攪拌分散することで、上記した分散液を得ることができる。次いでこの分散液に、本発明の化合物およびそれからなる組成物１質量部当たり、３〜２０質量部の感光性樹脂、感光性樹脂１質量部当たり０．０５〜３質量部の光重合開始剤と、必要に応じてさらに有機溶剤を添加し、均一となる様に攪拌分散してカラーフィルタ青色画素部用感光性組成物を得ることができる。この様な感光性組成物は、カラーレジストと呼ばれることもある。
【００６７】
この際に使用可能な感光性樹脂としては、例えばウレタン系樹脂、アクリル系樹脂、ポリアミド酸系樹脂、ポリイミド系樹脂、スチレンマレイン酸系樹脂、スチレン無水マレイン酸系樹脂等の熱可塑性樹脂や、例えば１，６−ヘキサンジオールジアクリレート、エチレングリコールジアクリレート、ネオペンチルグリコールジアクリレート、トリエチレングリコールジアクリレート、ビス（アクリロキシエトキシ）ビスフェノールＡ、３−メチルペンタンジオールジアクリレート等のような２官能モノマー、トリメチルロールプロパトントリアクリレート、ペンタエリスリトールトリアクリレート、トリス（２−ヒドロキシエチル）イソシアネート、ジペンタエリスリトールヘキサアクリレート、ジペンタエリスリトールペンタアクリレート等のような多官能モノマー等の光重合性モノマーが挙げられる。
【００６８】
光重合開始剤としては、例えばアセトフェノン、ベンゾフェノン、ベンジルジメチルケタノール、ベンゾイルパーオキサイド、２−クロロチオキサントン、１，３−ビス（４’−アジドベンザル）−２−プロパン、１，３−ビス（４’−アジドベンザル）−２−プロパン−２’−スルホン酸、４，４’−ジアジドスチルベン−２，２’−ジスルホン酸等がある。
【００６９】
必要であれば、例えば、界面活性剤、重合抑制剤、酸化防止剤、耐光安定剤等を更に、上記感光性組成物に加えることも出来る。
【００７０】
こうして調製されたカラーフィルタ青色画素部用感光性組成物は、フォトマスクを介して紫外線によるパターン露光を行った後、未露光部分を有機溶剤やアルカリ水等で洗浄することによりカラーフィルタとなすことができる。
【００７１】
赤色及び緑色についても、上記した感光性組成物を調製して、前記した操作を繰り返すことにより、所定の位置に赤色、緑色、青色の着色画素部を有するカラーフィルタを製造することができる。尚、赤色画素部および緑色画素部を形成するための感光性組成物を調製するには、公知慣用の赤色顔料と緑色顔料を使用することができる。
【００７２】
赤色画素部を形成するための顔料としては、例えば、Ｃ．Ｉ．ピグメントレッド１７７、同２０９、同２４２、同２５４等が、緑色画素部を形成するための顔料としては、例えば、Ｃ．Ｉ．ピグメントグリーン７、同１０、同３６、同４７、同５８等が挙げられる。これら赤色画素部と緑色画素部の形成には、黄色顔料を併用することもできる。その後、必要に応じて、未反応の光硬化性化合物を熱硬化させるために、カラーフィルタ全体を加熱処理（ポストベーク）することもできる。
【００７３】
本発明のカラーフィルタにおいては、バックライト光源としては、従来の冷陰極管（ＣＣＦＬ光源）、白色ＬＥＤ（ＬＥＤ；Ｌｉｇｈｔ  Ｅｍｉｔｔｉｎｇ  Ｄｉｏｄｅ）光源、３色独立ＬＥＤ光源、白色有機ＥＬ（ＥＬ；Ｅｌｅｃｔｒｏ  Ｌｕｍｉｎｅｓｃｅｎｃｅ）光源等をいずれも用いることが出来る。
【００７４】
本発明の化合物およびそれからなる組成物は、より着色力が高く、高色純度でコントラストの高い明るい青色を発色する。従って、詳記したカラーフィルタ用以外にも、塗料、プラスチック、印刷インク、ゴム、レザー、捺染、電子トナー、ジェットインキ、熱転写インキなどの着色に適する。
【００７５】
次に本発明の実施例を示して具体的に説明する。以下、断りのない限り、％は質量％、部は質量部を意味する。
【００７６】
＜ポリオキソメタレートアニオンの調整＞
【００７７】
＜調整例１＞
Ｋ６（Ｐ２ＭｏＷ１７Ｏ６２）の調整
Ｎａ２ＷＯ４・２Ｈ２Ｏ（和光純薬工業株式会社製試薬）４４．０ｇ、Ｎａ２ＭｏＯ４・２Ｈ２Ｏ（関東化学株式会社製試薬）１．９０ｇを精製水２３０ｇに溶解した。この溶液に攪拌しながら８５％リン酸６４．９ｇを滴下ロートを用いて添加した。得られた溶液を８時間、加熱還流した。反応液を室温に冷却し、臭素水１滴を加え、攪拌しながら塩化カリウム４５．０ｇを添加することで、Ｋ６（Ｐ２ＭｏＷ１７Ｏ６２）を得た。更に１時間攪拌後、生じた黄色の沈殿Ｋ６（Ｐ２ＭｏＷ１７Ｏ６２）をろ別し、９０℃で乾燥し、収量２９．４ｇの乾燥物を得た。
【００７８】
フーリエ変換赤外分光光度計（ＦＴ−ＩＲ）分析結果（ＫＢｒ／ｃｍ−１）：１０９１，９６０，９１５，７８３，５３０。この分析結果から、この乾燥物は、Ｋ６（Ｐ２ＭｏＷ１７Ｏ６２）であることを確認した。
【００７９】
＜調整例２＞
Ｋ４（ＳｉＭｏＷ１１Ｏ４０）の調整
１３ｍｏｌ／ＬのＨＮＯ３水溶液９．８ｍｌに１ｍｏｌ／ＬのＮａ２ＭｏＯ４水溶液１６．４ｍＬを加えて攪拌した。この溶液に下記文献１に記載の方法で調整したＫ８（ＳｉＷ１１Ｏ３９）・１３Ｈ２Ｏを少量ずつ１６．４ｇ添加した。室温で４時間攪拌後、飽和ＫＣｌ水溶液２６ｍＬを添加することで、Ｋ４（ＳｉＭｏＷ１１Ｏ４０）の沈殿物を得た。この沈殿物をろ別し、飽和ＫＣｌ水溶液で洗浄した。得られた固体を室温で減圧下乾燥した。収量１２．２ｇの乾燥物を得た。
文献１：Ｉｎｏｒｇａｎｉｃ  Ｓｙｎｔｈｅｓｉｓ  ｖｏｌ．２７  ｐ８５
【００８０】
フーリエ変換赤外分光光度計（ＦＴ−ＩＲ）分析結果（ＫＢｒ／ｃｍ−１）：１０１８，９７８，９２４，８７６，７７９，５３９。この分析結果から、この乾燥物は、Ｋ４（ＳｉＭｏＷ１１Ｏ４０）であることを確認した。
【００８１】
＜調整例３＞
Ｋ６（Ｐ２Ｗ１８Ｏ６２）の調整
下記文献２に記載されている方法に従い、以下の通り調製した。
精製水５８ｇにＮａ２ＷＯ４・２Ｈ２Ｏを５０．０ｇ加え、激しく攪拌して溶解した。この溶液に４ｍｏｌ／Ｌ塩酸水溶液４２ｍＬ、次いで４ｍｏｌ／Ｌのリン酸水溶液４２ｍＬを滴下した。滴下終了後、２４時間攪拌しながら加熱還流した。次に、この反応液をビーカーに移し、室温まで冷却し、塩化カリウム２５ｇを添加することでアルカリ金属の置換を行い、Ｋ６（Ｐ２Ｗ１８Ｏ６２）の沈殿物を得た。この沈殿物をろ別し、室温で減圧下乾燥することで、収量は３８．７ｇの乾燥物を得た。
文献２：Ｉｎｏｒｇａｎｉｃ  Ｃｈｅｍｉｓｔｒｙ，  ｖｏｌ４７，  ｐ３６７９  （２００８）
【００８２】
フーリエ変換赤外分光光度計（ＦＴ−ＩＲ）分析結果（ＫＢｒ／ｃｍ−１）：１０９１，９６１，９１５，７８０，５２６。この分析結果から、この乾燥物は、Ｋ６（Ｐ２Ｗ１８Ｏ６２）であることを確認した。
【００８３】
＜調整例４＞
塩基性トリアリールメタン染料（Ｉ）の合成
４−ジエチルアミノ安息香酸（東京化成工業株式会社製試薬）２４．０ｇとトルエン８７．８ｇの混合物に塩化チオニル２１．４ｇを加え、８０℃で１時間攪拌後、減圧濃縮し、４−ジエチルアミノ安息香酸クロライドを得た。
無水塩化アルミニウム１９．８ｇと１，２−ジクロロエタン１２６ｇの混合物を氷浴で冷却し、前記４−ジエチルアミノ安息香酸クロライドを１，２−ジクロロエタン３０ｇに溶かした溶液を８０分かけて滴下した。３０分攪拌後、Ｎ，Ｎ−ジエチル−ｍ−トルイジン（和光純薬工業株式会社製試薬）２０．２ｇを６０分かけて滴下し、室温に昇温しながら２時間撹拌した。氷水に注ぎ、１５％水酸化ナトリウム水溶液でｐＨ１０以上にして、ろ過で沈殿物を除いた後、クロロホルムで抽出した。クロロホルム層を５％水酸化ナトリウム水溶液及び飽和食塩水で洗浄し、無水硫酸ナトリウムで乾燥した。減圧濃縮し、シリカゲルカラムクロマトグラフィー（ヘキサン／酢酸エチル＝１５／１から５／１）で精製し、４，４’−ビス（ジエチルアミノ）−２−メチルベンゾフェノンを得た。
４，４’−ビス（ジエチルアミノ）−２−メチルベンゾフェノン３．３８ｇとＮ−エチル−１−ナフチルアミン１．７１ｇをトルエン１５ｍＬに溶解し、オキシ塩化リン１．４ｍＬを加え、１２０℃で２時間攪拌した。室温に冷却後、１Ｎ塩酸を加えて１５分攪拌し、クロロホルムで抽出した。クロロホルム層を水及び飽和食塩水で洗浄し、無水硫酸ナトリウムで乾燥した。減圧濃縮し、シリカゲルカラムクロマトグラフィー（クロロホルム／メタノール＝１５／１から７／１）で精製し、一般式（ＩＩ）においてＲ１、Ｒ２、Ｒ３がいずれもエチル基、Ｒ４が水素原子、Ｒ５がメチル基、Ａｎ−がＣｌ−であり、ｎ＝１で表わされる塩基性トリアリールメタン染料（Ｉ）を得た。
【００８４】
【化６】
2014019771.tif 000007
〔但し、一般式（ＩＩ）中、Ｒ１、Ｒ２、Ｒ３、Ｒ４、Ｒ５は同一でも異なっていても良い水素原子、炭素原子数１〜８のアルキル基、もしくはフェニル基、Ａｎ−は、ｎ価のアニオンを表し、ｎは任意の自然数を表す。〕
【００８５】
＜合成例１＞
Ｃ．Ｉ．ベーシックブルー７（東京化成株式会社製試薬）９．７２ｇを精製水６００ｇに投入し、４０℃で攪拌させて溶解した。次に、上記調製例１の方法で得たＫ６（Ｐ２ＭｏＷ１７Ｏ６２）１４．９１ｇと、上記調製例２の方法で得たＫ４（ＳｉＭｏＷ１１Ｏ４０）０．５１ｇを精製水１００．０ｇに溶解した後、Ｃ．Ｉ．ベーシックブルー７溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が２１．６９ｇ得られた。該固体を市販のジューサーにて粉砕して、一般式（Ｉ）においてＲ１、Ｒ２、Ｒ３がいずれもエチル基、Ｒ４、Ｒ５がいずれも水素原子であり、Ｘ−が（Ｐ２ＭｏＷ１７Ｏ６２）６−／６、Ｙ−が（ＳｉＭｏＷ１１Ｏ４０）４−／４で表されるヘテロポリオキソメタレートからなるアニオンであり、ａ＝０．９６６、ｂ＝０．０３３９であるトリアリールメタン系レーキ化合物を得た。
【００８６】
フーリエ変換赤外分光光度計（ＦＴ−ＩＲ）分析結果（ＫＢｒ／ｃｍ−１）：２９７０、１５８１，１４１２，１３４４，１２７４，１１８６，１１５５，１０９０，９５４，９１８，７９１。
【００８７】
Ｃ．Ｉ．ベーシックブルー７のＦＴ−ＩＲの分析結果、及びＫ６（Ｐ２ＭｏＷ１７Ｏ６２）、Ｋ４（ＳｉＭｏＷ１１Ｏ４０）のＦＴ−ＩＲ分析結果、及び上記生成物のＦＴ−ＩＲの分析結果から、この生成物は、Ｃ．Ｉ．ベーシックブルー７のカチオン構造とＫ６（Ｐ２ＭｏＷ１７Ｏ６２）、Ｋ４（ＳｉＭｏＷ１１Ｏ４０）のアニオン構造が維持されていることを確認した。
【００８８】
＜合成例２＞
Ｃ．Ｉ．ベーシックブルー７（東京化成株式会社製試薬）９．７２ｇを精製水６００ｇに投入し、４０℃で攪拌させて溶解した。次に、上記調製例１の方法で得たＫ６（Ｐ２ＭｏＷ１７Ｏ６２）１３．７９ｇと、上記調製例２の方法で得たＫ４（ＳｉＭｏＷ１１Ｏ４０）１．５７ｇを精製水１００．０ｇに溶解した後、Ｃ．Ｉ．ベーシックブルー７溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が２１．６０ｇ得られた。該固体を市販のジューサーにて粉砕して、一般式（Ｉ）においてＲ１、Ｒ２、Ｒ３がいずれもエチル基、Ｒ４、Ｒ５がいずれも水素原子であり、Ｘ−が（Ｐ２ＭｏＷ１７Ｏ６２）６−／６、Ｙ−が（ＳｉＭｏＷ１１Ｏ４０）４−／４で表されるヘテロポリオキソメタレートからなるアニオンであり、ａ＝０．８９５、ｂ＝０．１０５であるトリアリールメタン系レーキ化合物を得た。
【００８９】
フーリエ変換赤外分光光度計（ＦＴ−ＩＲ）分析結果（ＫＢｒ／ｃｍ−１）：２９７０、１５８０、１４１３、１３４３、１２７４、１１８６、１１５５、１０９１、９５５、９１７、７９０。
【００９０】
Ｃ．Ｉ．ベーシックブルー７のＦＴ−ＩＲの分析結果、及びＫ６（Ｐ２ＭｏＷ１７Ｏ６２）、Ｋ４（ＳｉＭｏＷ１１Ｏ４０）のＦＴ−ＩＲ分析結果、及び上記生成物のＦＴ−ＩＲの分析結果から、この生成物は、Ｃ．Ｉ．ベーシックブルー７のカチオン構造とＫ６（Ｐ２ＭｏＷ１７Ｏ６２）、Ｋ４（ＳｉＭｏＷ１１Ｏ４０）のアニオン構造が維持されていることを確認した。
【００９１】
＜合成例３＞
Ｃ．Ｉ．ベーシックブルー７（東京化成株式会社製試薬）９．７２ｇを精製水６００ｇに投入し、４０℃で攪拌させて溶解した。次に、上記調製例１の方法で得たＫ６（Ｐ２ＭｏＷ１７Ｏ６２）１２．６２ｇと、上記調製例２の方法で得たＫ４（ＳｉＭｏＷ１１Ｏ４０）２．７１ｇを精製水１００．０ｇに溶解した後、Ｃ．Ｉ．ベーシックブルー７溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が２１．２０ｇ得られた。該固体を市販のジューサーにて粉砕して、一般式（Ｉ）においてＲ１、Ｒ２、Ｒ３がいずれもエチル基、Ｒ４、Ｒ５がいずれも水素原子であり、Ｘ−が（Ｐ２ＭｏＷ１７Ｏ６２）６−／６、Ｙ−が（ＳｉＭｏＷ１１Ｏ４０）４−／４で表されるヘテロポリオキソメタレートからなるアニオンであり、ａ＝０．８１８、ｂ＝０．１８２であるトリアリールメタン系レーキ化合物を得た。
【００９２】
フーリエ変換赤外分光光度計（ＦＴ−ＩＲ）分析結果（ＫＢｒ／ｃｍ−１）：２９７０、１５８１、１４１３、１３４４、１２７４、１１８５、１１５５、１０９０、１０７６、９５５、９１５、７９１。
【００９３】
Ｃ．Ｉ．ベーシックブルー７のＦＴ−ＩＲの分析結果、及びＫ６（Ｐ２ＭｏＷ１７Ｏ６２）、Ｋ４（ＳｉＭｏＷ１１Ｏ４０）のＦＴ−ＩＲ分析結果、及び上記生成物のＦＴ−ＩＲの分析結果から、この生成物は、Ｃ．Ｉ．ベーシックブルー７のカチオン構造とＫ６（Ｐ２ＭｏＷ１７Ｏ６２）、Ｋ４（ＳｉＭｏＷ１１Ｏ４０）のアニオン構造が維持されていることを確認した。
【００９４】
＜合成例４＞
Ｃ．Ｉ．ベーシックブルー７（東京化成株式会社製試薬）９．７２ｇを精製水６００ｇに投入し、４０℃で攪拌させて溶解した。次に、上記調製例１の方法で得たＫ６（Ｐ２ＭｏＷ１７Ｏ６２）９．２９ｇと、上記調製例２の方法で得たＫ４（ＳｉＭｏＷ１１Ｏ４０）５．９７ｇを精製水１００．０ｇに溶解した後、Ｃ．Ｉ．ベーシックブルー７溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が２１．０１ｇ得られた。該固体を市販のジューサーにて粉砕して、一般式（Ｉ）においてＲ１、Ｒ２、Ｒ３がいずれもエチル基、Ｒ４、Ｒ５がいずれも水素原子であり、Ｘ−が（Ｐ２ＭｏＷ１７Ｏ６２）６−／６、Ｙ−が（ＳｉＭｏＷ１１Ｏ４０）４−／４で表されるヘテロポリオキソメタレートからなるアニオンであり、ａ＝０．６、ｂ＝０．４であるトリアリールメタン系レーキ化合物を得た。
【００９５】
フーリエ変換赤外分光光度計（ＦＴ−ＩＲ）分析結果（ＫＢｒ／ｃｍ−１）：２９７０、１５８０、１４１３、１３４３、１２７４、１１８５、１１５６、１０７４、９５５、９１６、７９０。
【００９６】
Ｃ．Ｉ．ベーシックブルー７のＦＴ−ＩＲの分析結果、及びＫ６（Ｐ２ＭｏＷ１７Ｏ６２）、Ｋ４（ＳｉＭｏＷ１１Ｏ４０）のＦＴ−ＩＲ分析結果、及び上記生成物のＦＴ−ＩＲの分析結果から、この生成物は、Ｃ．Ｉ．ベーシックブルー７のカチオン構造とＫ６（Ｐ２ＭｏＷ１７Ｏ６２）、Ｋ４（ＳｉＭｏＷ１１Ｏ４０）のアニオン構造が維持されていることを確認した。
【００９７】
＜合成例５＞
Ｃ．Ｉ．ベーシックブルー７（東京化成株式会社製試薬）９．７２ｇを精製水６００ｇに投入し、４０℃で攪拌させて溶解した。次に、上記調製例１の方法で得たＫ６（Ｐ２ＭｏＷ１７Ｏ６２）５．１６ｇと、上記調製例２の方法で得たＫ４（ＳｉＭｏＷ１１Ｏ４０）９．９８ｇを精製水１００．０ｇに溶解した後、Ｃ．Ｉ．ベーシックブルー７溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が２１．８７ｇ得られた。該固体を市販のジューサーにて粉砕して、一般式（Ｉ）においてＲ１、Ｒ２、Ｒ３がいずれもエチル基、Ｒ４、Ｒ５がいずれも水素原子であり、Ｘ−が（Ｐ２ＭｏＷ１７Ｏ６２）６−／６、Ｙ−が（ＳｉＭｏＷ１１Ｏ４０）４−／４で表されるヘテロポリオキソメタレートからなるアニオンであり、ａ＝０．３３３、ｂ＝０．６６７であるトリアリールメタン系レーキ化合物を得た。
【００９８】
フーリエ変換赤外分光光度計（ＦＴ−ＩＲ）分析結果（ＫＢｒ／ｃｍ−１）：２９７０、１５８０、１４１２、１３４２、１２７４、１１８５、１１５５、１０７４、９６４、９１８、７９４。
【００９９】
Ｃ．Ｉ．ベーシックブルー７のＦＴ−ＩＲの分析結果、及びＫ６（Ｐ２ＭｏＷ１７Ｏ６２）、Ｋ４（ＳｉＭｏＷ１１Ｏ４０）のＦＴ−ＩＲ分析結果、及び上記生成物のＦＴ−ＩＲの分析結果から、この生成物は、Ｃ．Ｉ．ベーシックブルー７のカチオン構造とＫ６（Ｐ２ＭｏＷ１７Ｏ６２）、Ｋ４（ＳｉＭｏＷ１１Ｏ４０）のアニオン構造が維持されていることを確認した。
【０１００】
＜合成例６＞
Ｃ．Ｉ．ベーシックブルー７（東京化成株式会社製試薬）９．７２ｇを精製水６００ｇに投入し、４０℃で攪拌させて溶解した。次に、上記調製例１の方法で得たＫ６（Ｐ２ＭｏＷ１７Ｏ６２）３．２４ｇと、上記調製例２の方法で得たＫ４（ＳｉＭｏＷ１１Ｏ４０）１１．８２ｇを精製水１００．０ｇに溶解した後、Ｃ．Ｉ．ベーシックブルー７溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が２１．４０ｇ得られた。該固体を市販のジューサーにて粉砕して、一般式（Ｉ）においてＲ１、Ｒ２、Ｒ３がいずれもエチル基、Ｒ４、Ｒ５がいずれも水素原子であり、Ｘ−が（Ｐ２ＭｏＷ１７Ｏ６２）６−／６、Ｙ−が（ＳｉＭｏＷ１１Ｏ４０）４−／４で表されるヘテロポリオキソメタレートからなるアニオンであり、ａ＝０．２０９、ｂ＝０．７９１であるトリアリールメタン系レーキ化合物を得た。
【０１０１】
フーリエ変換赤外分光光度計（ＦＴ−ＩＲ）分析結果（ＫＢｒ／ｃｍ−１）：２９７０、１５８１、１４１３、１３４３、１２７４、１１８６、１１５５、１０７４、９６７、９１８、７９６。
【０１０２】
Ｃ．Ｉ．ベーシックブルー７のＦＴ−ＩＲの分析結果、及びＫ６（Ｐ２ＭｏＷ１７Ｏ６２）、Ｋ４（ＳｉＭｏＷ１１Ｏ４０）のＦＴ−ＩＲ分析結果、及び上記生成物のＦＴ−ＩＲの分析結果から、この生成物は、Ｃ．Ｉ．ベーシックブルー７のカチオン構造とＫ６（Ｐ２ＭｏＷ１７Ｏ６２）、Ｋ４（ＳｉＭｏＷ１１Ｏ４０）のアニオン構造が維持されていることを確認した。
【０１０３】
＜合成例７＞
Ｃ．Ｉ．ベーシックブルー７（東京化成株式会社製試薬）９．７２ｇを精製水６００ｇに投入し、４０℃で攪拌させて溶解した。次に、上記調製例１の方法で得たＫ６（Ｐ２ＭｏＷ１７Ｏ６２）１．１３ｇと、上記調製例２の方法で得たＫ４（ＳｉＭｏＷ１１Ｏ４０）１３．９０ｇを精製水１００．０ｇに溶解した後、Ｃ．Ｉ．ベーシックブルー７溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が２１．２２ｇ得られた。該固体を市販のジューサーにて粉砕して、一般式（Ｉ）においてＲ１、Ｒ２、Ｒ３がいずれもエチル基、Ｒ４、Ｒ５がいずれも水素原子であり、Ｘ−が（Ｐ２ＭｏＷ１７Ｏ６２）６−／６、Ｙ−が（ＳｉＭｏＷ１１Ｏ４０）４−／４で表されるヘテロポリオキソメタレートからなるアニオンであり、ａ＝０．０７３２、ｂ＝０．９２７であるトリアリールメタン系レーキ化合物を得た。
【０１０４】
フーリエ変換赤外分光光度計（ＦＴ−ＩＲ）分析結果（ＫＢｒ／ｃｍ−１）：２９７０、１５８０、１４１２、１３４３、１２７４、１１８５、１１５６、１０７３、９６７、９１７、７９７。
【０１０５】
Ｃ．Ｉ．ベーシックブルー７のＦＴ−ＩＲの分析結果、及びＫ６（Ｐ２ＭｏＷ１７Ｏ６２）、Ｋ４（ＳｉＭｏＷ１１Ｏ４０）のＦＴ−ＩＲ分析結果、及び上記生成物のＦＴ−ＩＲの分析結果から、この生成物は、Ｃ．Ｉ．ベーシックブルー７のカチオン構造とＫ６（Ｐ２ＭｏＷ１７Ｏ６２）、Ｋ４（ＳｉＭｏＷ１１Ｏ４０）のアニオン構造が維持されていることを確認した。
【０１０６】
＜合成例８＞
Ｃ．Ｉ．ベーシックブルー７（東京化成株式会社製試薬）９．７２ｇを精製水６００ｇに投入し、４０℃で攪拌させて溶解した。次に、上記調製例２の方法で得たＫ４（ＳｉＭｏＷ１１Ｏ４０）２．７１ｇと、上記調製例３の方法で得たＫ６（Ｐ２Ｗ１８Ｏ６２）１２．８５ｇを精製水１００．０ｇに溶解した後、Ｃ．Ｉ．ベーシックブルー７溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が２２．２２ｇ得られた。該固体を市販のジューサーにて粉砕して、一般式（Ｉ）においてＲ１、Ｒ２、Ｒ３がいずれもエチル基、Ｒ４、Ｒ５がいずれも水素原子であり、Ｘ−が（Ｐ２Ｗ１８Ｏ６２）６−／６、Ｙ−が（ＳｉＭｏＷ１１Ｏ４０）４−／４で表されるヘテロポリオキソメタレートからなるアニオンであり、ａ＝０．８１８、ｂ＝０．１８２であるトリアリールメタン系レーキ化合物を得た。
【０１０７】
フーリエ変換赤外分光光度計（ＦＴ−ＩＲ）分析結果（ＫＢｒ／ｃｍ−１）：２９７０、１５８０、１４１２、１３４４、１２７３、１１８５、１１５５、１０８８、１０７４、９５５、９１６、７９３。
【０１０８】
Ｃ．Ｉ．ベーシックブルー７のＦＴ−ＩＲの分析結果、及びＫ６（Ｐ２Ｗ１８Ｏ６２）、Ｋ４（ＳｉＭｏＷ１１Ｏ４０）のＦＴ−ＩＲ分析結果、及び上記生成物のＦＴ−ＩＲの分析結果から、この生成物は、Ｃ．Ｉ．ベーシックブルー７のカチオン構造とＫ６（Ｐ２Ｗ１８Ｏ６２）、Ｋ４（ＳｉＭｏＷ１１Ｏ４０）のアニオン構造が維持されていることを確認した。
【０１０９】
＜合成例９＞
Ｃ．Ｉ．ベーシックブルー７（東京化成株式会社製試薬）９．７２ｇを精製水６００ｇに投入し、４０℃で攪拌させて溶解した。次に、上記調製例２の方法で得たＫ４（ＳｉＭｏＷ１１Ｏ４０）５．９７ｇと、上記調製例３の方法で得たＫ６（Ｐ２Ｗ１８Ｏ６２）９．４６ｇを精製水１００．０ｇに溶解した後、Ｃ．Ｉ．ベーシックブルー７溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が２１．１０ｇ得られた。該固体を市販のジューサーにて粉砕して、一般式（Ｉ）においてＲ１、Ｒ２、Ｒ３がいずれもエチル基、Ｒ４、Ｒ５がいずれも水素原子であり、Ｘ−が（Ｐ２Ｗ１８Ｏ６２）６−／６、Ｙ−が（ＳｉＭｏＷ１１Ｏ４０）４−／４で表されるヘテロポリオキソメタレートからなるアニオンであり、ａ＝０．６、ｂ＝０．４であるトリアリールメタン系レーキ化合物を得た。
【０１１０】
フーリエ変換赤外分光光度計（ＦＴ−ＩＲ）分析結果（ＫＢｒ／ｃｍ−１）：２９７０、１５８１、１４１３、１３４３、１２７４、１１８６、１１５６、１０９０、１０７４、９５６、９１６、７９３。
【０１１１】
Ｃ．Ｉ．ベーシックブルー７のＦＴ−ＩＲの分析結果、及びＫ６（Ｐ２Ｗ１８Ｏ６２）、Ｋ４（ＳｉＭｏＷ１１Ｏ４０）のＦＴ−ＩＲ分析結果、及び上記生成物のＦＴ−ＩＲの分析結果から、この生成物は、Ｃ．Ｉ．ベーシックブルー７のカチオン構造とＫ６（Ｐ２Ｗ１８Ｏ６２）、Ｋ４（ＳｉＭｏＷ１１Ｏ４０）のアニオン構造が維持されていることを確認した。
【０１１２】
＜合成例１０＞
Ｃ．Ｉ．ベーシックブルー７（東京化成株式会社製試薬）９．７２ｇを精製水６００ｇに投入し、４０℃で攪拌させて溶解した。次に、上記調製例２の方法で得たＫ４（ＳｉＭｏＷ１１Ｏ４０）９．９８ｇと、上記調製例３の方法で得たＫ６（Ｐ２Ｗ１８Ｏ６２）５．２６ｇを精製水１００．０ｇに溶解した後、Ｃ．Ｉ．ベーシックブルー７溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が２１．１９ｇ得られた。該固体を市販のジューサーにて粉砕して、一般式（Ｉ）においてＲ１、Ｒ２、Ｒ３がいずれもエチル基、Ｒ４、Ｒ５がいずれも水素原子であり、Ｘ−が（Ｐ２Ｗ１８Ｏ６２）６−／６、Ｙ−が（ＳｉＭｏＷ１１Ｏ４０）４−／４で表されるヘテロポリオキソメタレートからなるアニオンであり、ａ＝０．３３３、ｂ＝０．６６７であるトリアリールメタン系レーキ化合物を得た。
【０１１３】
フーリエ変換赤外分光光度計（ＦＴ−ＩＲ）分析結果（ＫＢｒ／ｃｍ−１）：２９７０、１５８１、１４１３、１３４４、１２７４、１１８６、１１５６、１０７４、９６６、９１８、７９４。
【０１１４】
Ｃ．Ｉ．ベーシックブルー７のＦＴ−ＩＲの分析結果、及びＫ６（Ｐ２Ｗ１８Ｏ６２）、Ｋ４（ＳｉＭｏＷ１１Ｏ４０）のＦＴ−ＩＲ分析結果、及び上記生成物のＦＴ−ＩＲの分析結果から、この生成物は、Ｃ．Ｉ．ベーシックブルー７のカチオン構造とＫ６（Ｐ２Ｗ１８Ｏ６２）、Ｋ４（ＳｉＭｏＷ１１Ｏ４０）のアニオン構造が維持されていることを確認した。
【０１１５】
＜合成例１１＞
調整例４で合成した塩基性トリアリールメタン染料（Ｉ）９．９９ｇを精製水６００ｇに投入し、４０℃で攪拌させて溶解した。次に、上記調製例１の方法で得たＫ６（Ｐ２ＭｏＷ１７Ｏ６２）５．１６ｇと、上記調製例２の方法で得たＫ４（ＳｉＭｏＷ１１Ｏ４０）９．９８ｇを精製水１００．０ｇに溶解した後、塩基性トリアリールメタン染料（Ｉ）溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が２２．１０ｇ得られた。該固体を市販のジューサーにて粉砕して、一般式（Ｉ）においてＲ１、Ｒ２、Ｒ３がいずれもエチル基、Ｒ４が水素原子、Ｒ５がメチル基であり、Ｘ−が（Ｐ２ＭｏＷ１７Ｏ６２）６−／６、Ｙ−が（ＳｉＭｏＷ１１Ｏ４０）４−／４で表されるヘテロポリオキソメタレートからなるアニオンであり、ａ＝０．３３３、ｂ＝０．６６７であるトリアリールメタン系レーキ化合物を得た。
【０１１６】
フーリエ変換赤外分光光度計（ＦＴ−ＩＲ）分析結果（ＫＢｒ／ｃｍ−１）：２９７１、１５８３、１４０１、１３４２、１２５８、１１８０、１１５６、１０７４、９６４、９１８、７９４。
【０１１７】
塩基性トリアリールメタン染料（Ｉ）のＦＴ−ＩＲの分析結果、及びＫ６（Ｐ２Ｗ１８Ｏ６２）、Ｋ４（ＳｉＭｏＷ１１Ｏ４０）のＦＴ−ＩＲ分析結果、及び上記生成物のＦＴ−ＩＲの分析結果から、この生成物は、塩基性トリアリールメタン染料（Ｉ）のカチオン構造とＫ６（Ｐ２ＭｏＷ１７Ｏ６２）、Ｋ４（ＳｉＭｏＷ１１Ｏ４０）のアニオン構造が維持されていることを確認した。
【０１１８】
＜合成例１２＞
合成例５で、内温を８０℃で１時間攪拌後に、フェノール系酸化防止剤アデカスタブＡＯ−８０〔ＡＤＥＫＡ社製、有効成分含有量１０％：３，９−ビス［２−［３−（３−ｔｅｒｔ−ブチル−４−ヒドロキシ−５−メチルフェニル）プロピオニロキシ］−１，１−ジメチルエチル］−２，４，８，１０−テトラオキサスピロ［５，５］−ウンデカン〕を１．１７ｇ加えることにより、フェノール系酸化防止剤の有効成分を０．５％含有するトリアリールメタン系レーキ組成物を得た。
合成例１〜１２で得られたトリアリールメタン系化合物は、いずれもＸ線回折スペクトルの測定の結果、下記合成例１３〜１７のトリアリールメタン系化合物に固有のブラッグ角以外の角度に回折ピークが見られ、２種のトリアリールメタン系化合物の混合物ではないことが示唆された。
【０１１９】
＜合成例１３＞
Ｃ．Ｉ．ベーシックブルー７（東京化成株式会社製試薬）５．３０ｇを精製水３５０ｇに投入し、４０℃で攪拌させて溶解した。次に、上記調製例１の方法で得たＫ６（Ｐ２ＭｏＷ１７Ｏ６２）１０．００ｇを精製水４０．０ｇに溶解した後、Ｃ．Ｉ．ベーシックブルー７溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が１０．４０ｇ得られた。該固体を市販のジューサーにて粉砕して、一般式（Ｖ）においてＲ１、Ｒ２、Ｒ３がいずれもエチル基、Ｒ４、Ｒ５がいずれも水素原子で、Ｘ−が（Ｐ２ＭｏＷ１７Ｏ６２）６−／６で表されるヘテロポリオキソメタレートからなるアニオンであるトリアリールメタン系レーキ化合物を得た。
【０１２０】
【化７】
2014019771.tif 000008
【０１２１】
フーリエ変換赤外分光光度計（ＦＴ−ＩＲ）分析結果（ＫＢｒ／ｃｍ−１）：２９７０、１５７９、１４１３、１３４２、１２７３、１１８５、１１５５、１０７３、９５４、９１１、７８６。
【０１２２】
Ｃ．Ｉ．ベーシックブルー７のＦＴ−ＩＲの分析結果、及びＫ６（Ｐ２ＭｏＷ１７Ｏ６２）のＦＴ−ＩＲ分析結果、及び上記生成物のＦＴ−ＩＲの分析結果から、この生成物は、Ｃ．Ｉ．ベーシックブルー７のカチオン構造とＫ６（Ｐ２ＭｏＷ１７Ｏ６２）のアニオン構造が維持されていることを確認した。
【０１２３】
＜合成例１４＞
Ｃ．Ｉ．ベーシックブルー７（東京化成株式会社製試薬）６．４６ｇを精製水３９０ｇに投入し、４０℃で攪拌させて溶解した。次に、上記調製例２の方法で得たＫ４（ＳｉＭｏＷ１１Ｏ４０）１２．２０ｇを精製水５０．０ｇに溶解した後、Ｃ．Ｉ．ベーシックブルー７溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が１３．４０ｇ得られた。該固体を市販のジューサーにて粉砕して、一般式（Ｖ）においてＲ１、Ｒ２、Ｒ３がいずれもエチル基、Ｒ４、Ｒ５がいずれも水素原子で、Ｘ−が（ＳｉＭｏＷ１１Ｏ４０）４−／４で表されるヘテロポリオキソメタレートからなるアニオンであるトリアリールメタン系レーキ化合物を得た。
【０１２４】
フーリエ変換赤外分光光度計（ＦＴ−ＩＲ）分析結果（ＫＢｒ／ｃｍ−１）：２９７０、１５７９、１４１３、１３４３、１２７４、１１８５、１１５５、１０７４、９６６、９１８、７９５。
【０１２５】
Ｃ．Ｉ．ベーシックブルー７のＦＴ−ＩＲの分析結果、及びＫ４（ＳｉＭｏＷ１１Ｏ４０）のＦＴ−ＩＲ分析結果、及び上記生成物のＦＴ−ＩＲの分析結果から、この生成物は、Ｃ．Ｉ．ベーシックブルー７のカチオン構造とＫ４（ＳｉＭｏＷ１１Ｏ４０）のアニオン構造が維持されていることを確認した。
【０１２６】
＜合成例１５＞
Ｃ．Ｉ．ベーシックブルー７（東京化成株式会社製試薬）５．３０ｇを精製水３５０ｇに投入し、４０℃で攪拌させて溶解した。次に、上記調製例３の方法で得たＫ６（Ｐ２Ｗ１８Ｏ６２）１０．００ｇを精製水４０．０ｇに溶解した後、Ｃ．Ｉ．ベーシックブルー７溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が１０．１０ｇ得られた。該固体を市販のジューサーにて粉砕して、一般式（Ｖ）においてＲ１、Ｒ２、Ｒ３がいずれもエチル基、Ｒ４、Ｒ５がいずれも水素原子で、Ｘ−が（Ｐ２Ｗ１８Ｏ６２）６−／６で表されるヘテロポリオキソメタレートからなるアニオンであるトリアリールメタン系レーキ化合物を得た。
【０１２７】
フーリエ変換赤外分光光度計（ＦＴ−ＩＲ）分析結果（ＫＢｒ／ｃｍ−１）：２９７０，１５８０，１４１３，１３４３，１２７４，１１８５，１１５５，１０９０，９５６，９０９，７９２。
【０１２８】
Ｃ．Ｉ．ベーシックブルー７のＦＴ−ＩＲの分析結果、及びＫ６（Ｐ２Ｗ１８Ｏ６２）のＦＴ−ＩＲ分析結果、及び上記生成物のＦＴ−ＩＲの分析結果から、この生成物は、Ｃ．Ｉ．ベーシックブルー７のカチオン構造とＫ６（Ｐ２Ｗ１８Ｏ６２）のアニオン構造が維持されていることを確認した。
【０１２９】
＜合成例１６＞
調製例４で合成した塩基性トリアリールメタン染料（Ｉ）９．９９ｇを精製水６００ｇに投入し、４０℃で攪拌させて溶解した。次に、上記調製例１の方法で得たＫ６（Ｐ２ＭｏＷ１７Ｏ６２）１５．４３ｇを精製水１００．０ｇに溶解した後、塩基性トリアリールメタン染料（Ｉ）溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が２１．５３ｇ得られた。該固体を市販のジューサーにて粉砕して、一般式（Ｖ）においてＲ１、Ｒ２、Ｒ３がいずれもエチル基、Ｒ４が水素原子、Ｒ５がメチル基であり、Ｘ−が（Ｐ２ＭｏＷ１７Ｏ６２）６−／６で表されるヘテロポリオキソメタレートからなるアニオンであるトリアリールメタン系レーキ化合物を得た。
【０１３０】
フーリエ変換赤外分光光度計（ＦＴ−ＩＲ）分析結果（ＫＢｒ／ｃｍ−１）：２９７１、１５８３、１４０１、１３４２、１２５８、１１８０、１１５６、１０７３、９５４、９１１、７８６。
【０１３１】
塩基性トリアリールメタン染料（Ｉ）のＦＴ−ＩＲの分析結果、及びＫ６（Ｐ２ＭｏＷ１７Ｏ６２）のＦＴ−ＩＲ分析結果、及び上記生成物のＦＴ−ＩＲの分析結果から、この生成物は、塩基性トリアリールメタン染料（Ｉ）のカチオン構造とＫ６（Ｐ２ＭｏＷ１７Ｏ６２）のアニオン構造が維持されていることを確認した。
【０１３２】
＜合成例１７＞
調整例４で合成した塩基性トリアリールメタン染料（Ｉ）９．９９ｇを精製水６００ｇに投入し、４０℃で攪拌させて溶解した。次に、上記調製例２の方法で得たＫ４（ＳｉＭｏＷ１１Ｏ４０）１５．００ｇを精製水１００．０ｇに溶解した後、塩基性トリアリールメタン染料（Ｉ）溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が２１．５３ｇ得られた。該固体を市販のジューサーにて粉砕して、一般式（Ｖ）においてＲ１、Ｒ２、Ｒ３がいずれもエチル基、Ｒ４が水素原子、Ｒ５がメチル基であり、Ｘ−が（ＳｉＭｏＷ１１Ｏ４０）４−／４で表されるヘテロポリオキソメタレートからなるアニオンであるトリアリールメタン系レーキ化合物を得た。
【０１３３】
フーリエ変換赤外分光光度計（ＦＴ−ＩＲ）分析結果（ＫＢｒ／ｃｍ−１）：２９７１、１５８３、１４０１、１３４２、１２５８、１１８０、１１５６、１０７４、９６６、９１８、７９５。
【０１３４】
塩基性トリアリールメタン染料（Ｉ）のＦＴ−ＩＲの分析結果、及びＫ４（ＳｉＭｏＷ１１Ｏ４０）のＦＴ−ＩＲ分析結果、及び上記生成物のＦＴ−ＩＲの分析結果から、この生成物は、塩基性トリアリールメタン染料（Ｉ）のカチオン構造とＫ４（ＳｉＭｏＷ１１Ｏ４０）のアニオン構造が維持されていることを確認した。
【実施例１】
【０１３５】
合成例１で得られた化合物１．８０部、ＢＹＫ―２１６４（ビックケミー社製分散剤）２．１０部、プロピレングリコールモノメチルエーテルアセテート１１．１０部、０．３−０．４ｍｍφのセプルビーズをポリビンに入れ、ペイントコンディショナー（東洋精機株式会社製）で４時間分散し、顔料分散液（Ｉ）を得た。
【０１３６】
この顔料分散液（Ｉ）７５．００部とポリエステルアクリレート樹脂（アロニックス（商標名）Ｍ７１００、東亜合成化学工業株式会社製）５．５０部、ジペンタエリスリトールヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステルＥＥＰ（ユニオンカーバイド社製）１３．５部を分散撹拌機で撹拌し、孔径１．０μｍのフィルターで濾過し、カラーレジストを得た。
【０１３７】
このカラーレジストは５０ｍｍ×５０ｍｍ、１ｍｍの厚ガラスに乾燥膜厚が２μｍとなるようにスピンコーターを用いて塗布し、その後９０℃で２０分間予備乾燥して塗膜を形成させ、青色画素部を含むカラーフィルタとした。
【実施例２】
【０１３８】
合成例１で得られた化合物に代えて、合成例２で得られた化合物の同量を用いる以外は、上記実施例１と同様な操作を行い、青色画素部を含むカラーフィルタを得た。
【実施例３】
【０１３９】
合成例１で得られた化合物に代えて、合成例３で得られた化合物の同量を用いる以外は、上記実施例１と同様な操作を行い、青色画素部を含むカラーフィルタを得た。
【実施例４】
【０１４０】
合成例１で得られた化合物に代えて、合成例４で得られた化合物の同量を用いる以外は、上記実施例１と同様な操作を行い、青色画素部を含むカラーフィルタを得た。
【実施例５】
【０１４１】
合成例１で得られた化合物に代えて、合成例５で得られた化合物の同量を用いる以外は、上記実施例１と同様な操作を行い、青色画素部を含むカラーフィルタを得た。
【実施例６】
【０１４２】
合成例１で得られた化合物に代えて、合成例６で得られた化合物の同量を用いる以外は、上記実施例１と同様な操作を行い、青色画素部を含むカラーフィルタを得た。
【実施例７】
【０１４３】
合成例１で得られた化合物に代えて、合成例７で得られた化合物の同量を用いる以外は、上記実施例１と同様な操作を行い、青色画素部を含むカラーフィルタを得た。
【実施例８】
【０１４４】
合成例１で得られた化合物に代えて、合成例８で得られた化合物の同量を用いる以外は、上記実施例１と同様な操作を行い、青色画素部を含むカラーフィルタを得た。
【実施例９】
【０１４５】
合成例１で得られた化合物に代えて、合成例９で得られた化合物の同量を用いる以外は、上記実施例１と同様な操作を行い、青色画素部を含むカラーフィルタを得た。
【実施例１０】
【０１４６】
合成例１で得られた化合物に代えて、合成例１０で得られた化合物の同量を用いる以外は、上記実施例１と同様な操作を行い、青色画素部を含むカラーフィルタを得た。
【実施例１１】
【０１４７】
合成例１で得られた化合物に代えて、合成例１１で得られた顔料組成物の同量を用いる以外は、上記実施例１と同様な操作を行い、青色画素部を含むカラーフィルタを得た。
【実施例１２】
【０１４８】
合成例１で得られた化合物に代えて、合成例１２で得られた顔料組成物の同量を用いる以外は、上記実施例１と同様な操作を行い、青色画素部を含むカラーフィルタを得た。
【０１４９】
＜比較例１＞
合成例１で得られた化合物に代えて、合成例１３で得られた化合物の同量を用いる以外は、上記実施例１と同様な操作を行い、青色画素部を含むカラーフィルタを得た。
【０１５０】
＜比較例２＞
合成例１で得られた化合物に代えて、合成例１４で得られた化合物の同量を用いる以外は、上記実施例１と同様な操作を行い、青色画素部を含むカラーフィルタを得た。
【０１５１】
＜比較例３＞
合成例１で得られた化合物に代えて、合成例１５で得られた化合物の同量を用いる以外は、上記実施例１と同様な操作を行い、青色画素部を含むカラーフィルタを得た。
【０１５２】
＜比較例４＞
合成例１で得られた化合物に代えて、合成例１６で得られた化合物の同量を用いる以外は、上記実施例１と同様な操作を行い、青色画素部を含むカラーフィルタを得た。
【０１５３】
＜比較例５＞
合成例１で得られた化合物に代えて、合成例１７で得られた化合物の同量を用いる以外は、上記実施例１と同様な操作を行い、青色画素部を含むカラーフィルタを得た。
【０１５４】
＜比較例６＞
合成例１３で得られた化合物１．４８部と、合成例１４で得られた化合物０．３２部を乳鉢に入れて混合し、混合物を得た。
【０１５５】
この混合物１．８０部と、ＢＹＫ―２１６４（ビックケミー社製分散剤）２．１０部、プロピレングリコールモノメチルエーテルアセテート１１．１０部、０．３−０．４ｍｍφのセプルビーズをポリビンに入れ、ペイントコンディショナー（東洋精機株式会社製）で４時間分散し、顔料分散液（ＩＩ）を得た。
【０１５６】
この顔料分散液（ＩＩ）７５．００部とポリエステルアクリレート樹脂（アロニックス（商標名）Ｍ７１００、東亜合成化学工業株式会社製）５．５０部、ジペンタエリスリトールヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステルＥＥＰ（ユニオンカーバイド社製）１３．５部を分散撹拌機で撹拌し、孔径１．０μｍのフィルターで濾過し、カラーレジストを得た。
【０１５７】
このカラーレジストは５０ｍｍ×５０ｍｍ、１ｍｍの厚ガラスに乾燥膜厚が２μｍとなるようにスピンコーターを用いて塗布し、その後９０℃で２０分間予備乾燥して塗膜を形成させ、青色画素部を含むカラーフィルタとした。
【０１５８】
＜比較例７＞
合成例１３で得られた化合物１．４８部と、合成例１４で得られた化合物０．３２部に代えて、合成例１３で得られた化合物１．０９部と、合成例１４で得られた化合物０．７１部を用いる以外は、上記比較例６と同様な操作を行い、青色画素部を含むカラーフィルタを得た。
【０１５９】
＜比較例８＞
合成例１３で得られた化合物１．４８部と、合成例１４で得られた化合物０．３２部に代えて、合成例１３で得られた化合物０．６１部と、合成例１４で得られた化合物１．１９部を用いる以外は、上記比較例６と同様な操作を行い、青色画素部を含むカラーフィルタを得た。
【０１６０】
＜比較例９＞
合成例１３で得られた化合物１．４８部と、合成例１４で得られた化合物０．３２部に代えて、合成例１４で得られた化合物０．３２部と、合成例１５で得られた化合物１．４８部を用いる以外は、上記比較例６と同様な操作を行い、青色画素部を含むカラーフィルタを得た。
【０１６１】
＜比較例１０＞
合成例１３で得られた化合物１．４８部と、合成例１４で得られた化合物０．３２部に代えて、合成例１４で得られた化合物０．７１部と、合成例１５で得られた化合物１．０９部を用いる以外は、上記比較例６と同様な操作を行い、青色画素部を含むカラーフィルタを得た。
【０１６２】
＜比較例１１＞
合成例１３で得られた化合物１．４８部と、合成例１４で得られた化合物０．３２部に代えて、合成例１４で得られた化合物１．１９部と、合成例１５で得られた化合物０．６１部を用いる以外は、上記比較例６と同様な操作を行い、青色画素部を含むカラーフィルタを得た。
【０１６３】
＜耐熱試験評価方法＞
上記実施例１〜１２及び比較例１〜１１で得られた青色カラーフィルタのｙ＝０．１１０における加熱前の輝度を、コニカミノルタ株式会社製分光光度計ＣＭ−３５００（Ｃ光源）で測定した。その後、２１０℃のオーブンで３時間入れ加熱後、同様に輝度および加熱前後の色差を測定した。これらの結果を表１および表２に示した。
【０１６４】
表中、実施例１〜１２および比較例１〜５の化合物の欄については、顔料分散液の作成に用いた化合物の合成例と、化合物におけるヘテロポリオキソメタレートアニオンのモル比率を示している。また、比較例６〜１１の化合物の欄については、顔料分散液の作成に用いた混合物における、化合物のモル比率を示している。
【０１６５】
【表１】
2014019771.tif 000009
【０１６６】
【表２】
2014019771.tif 000010
【０１６７】
比較例１〜３および比較例６〜１１から、２種類の化合物の混合物から作成したカラーフィルタの青色画素部の耐熱性試験後の輝度、色度、色差は、それぞれ２種類の化合物単体の中庸の値となる。一方、実施例１〜１０の、２種類のヘテロポリオキソメタレートアニオンを混合した後に、塩基性トリアリールメタン染料のＣ．Ｉ．ベーシックブルー７をレーキ化することによって得られる化合物は、比較例６〜１１の化合物の混合物よりも、加熱後の輝度が高く、また色差が小さく、化合物の耐熱性が従来のものよりも顕著に向上したことがわかる。
【０１６８】
また実施例１１と比較例４、５より、Ｃ．Ｉ．ベーシックブルー７をレーキ化することによって得られる化合物と同じく、塩基性トリアリールメタン染料（Ｉ）を２種類の混合したヘテロポリオキソメタレートアニオンでレーキした化合物は、１種類のヘテロポリオキソメタレートアニオンでレーキした化合物よりも耐熱性が向上する。ゆえに、あらゆる塩基性トリアリールメタン染料に対し、２種類のヘテロポリオキソメタレートアニオンをレーキアニオンとすることで、劇的に耐熱性の向上する化合物が得られることがわかる。
【０１６９】
また実施例５と実施例１２との対比から、塩基性トリアリールメタン染料をレーキ化することによって得られる化合物に対し、酸化防止剤処理を施すことで、加熱後輝度が向上し、また色差が小さくなり、耐熱性がさらに向上していることは明白である。
【産業上の利用可能性】
【０１７０】
本発明は、輝度の耐熱性に優れたカラーフィルタが得られる化合物およびそれからなる組成物、それを含有してなる感光性組成物及びそれを青色画素部に含有する、高温での熱履歴で長時間に亘って液晶表示を行なっても輝度低下が少ない画像が得られるカラーフィルタを提供できる。